(57)【要約】【課題】本発明は、凝集性能に優れ、かつ重合後の脱水乾燥工程によって得られる固体状重合体であっても不溶解物の生成が少ない水溶性重合体を提供することを目的とする。【解決手段】本発明の水溶性重合体は、アミド基含有単量体１５〜６５質量％と、カチオン性単量体０〜８０質量％と、水酸基含有単量体５〜６０質量％とを重合して得られる水溶性重合体であり、該水溶性重合体０．１質量％を含む４質量％塩化ナトリウム水溶液の２５℃における粘度が３ｍＰａ・ｓ以上であることを特徴とする。【選択図】　なし【特許請求の範囲】
【請求項１】
アミド基含有単量体１５〜６５質量％と、カチオン性単量体０〜８０質量％と、水酸基含有単量体５〜６０質量％とを重合して得られる、４質量％塩化ナトリウム水溶液中に０．１質量％添加したときの２５℃における粘度が３ｍＰａ・ｓ以上である水溶性重合体。
【請求項２】
前記アミド基含有単量体が下記一般式（Ｉ）で表される化合物である請求項１記載の水溶性重合体。
【化１】
2004075784.tif 000007
（なお、式中のＲ１は水素原子又はメチル基であり、Ｒ２及びＲ３は水素原子又は炭素数１〜３のアルキル基であり、それらは互いに同一でも異なっていてもよい。）
【請求項３】
前記アミド基含有単量体がアクリルアミドである請求項１又は２に記載の水溶性重合体。
【請求項４】
前記カチオン性単量体が下記一般式（ＩＩ）で表される化合物である請求項１〜３のいずれかに記載の水溶性重合体。
【化２】
2004075784.tif 000008
（なお、式中のＲ４は水素原子又はメチル基であり、Ｒ５及びＲ６は炭素数１〜４のアルキル基であり、それらは互いに同一でも異なっていてもよく、Ｒ７は水素原子又は炭素数１〜１８のアルキル基、ベンジル基であり、Ｘ−は陰イオンである。）
【請求項５】
前記カチオン性単量体が、ジメチルアミノエチル（メタ）アクリレートの塩酸塩、硫酸塩、メチルクロライド４級化物、ジメチル硫酸４級化物もしくはベンジルクロライド４級化物のうち少なくとも１種以上である請求項１〜４のいずれかに記載の水溶性重合体。
【請求項６】
前記水酸基含有単量体が２−ヒドロキシエチル（メタ）アクリレート又は２−ヒドロキシプロピル（メタ）アクリレートである請求項１〜５のいずれかに記載の水溶性重合体。
【発明の詳細な説明】
【０００１】
【発明の属する技術分野】
本発明は、水溶性重合体に関する。
【０００２】
【従来の技術】
アクリル系の単量体を重合して得られる水溶性重合体は、歩留まり向上剤などの製紙用薬剤、汚泥処理用の凝集剤・脱水剤として広く使用されている。このような水溶性重合体の構成成分は、アクリルアミドで代表されるアミド基含有単量体、アクリル酸、ジメチルアミノエチルアクリレートの４級化物で代表されるイオン性単量体が一般的である。そして、これらの単量体を重合する方法としては、水溶液重合および乳化重合が広く用いられている。
【０００３】
アクリル系の単量体を重合して得られる水溶性重合体の性質は、分子量及び、共重合によって導入される官能基の種類、量の影響を大きく受ける。
水溶性重合体の性質として凝集性能に着目した場合、経済的な要求から少量添加で高性能を発揮する高分子量の重合体が選定されるケースが多い。しかしながら極端に分子量を高めた場合、重合体に架橋が生じることにより不溶解物量が増加する結果となる。
また、水溶性重合体の性質として吸着能力に着目した場合、共重合によって導入される官能基量を高めることにより吸着能力の向上は期待されるが、イオン性単量体の重合性により分子量が上げられず、十分な凝集性能が発揮されない結果となる。これより、アミド基含有単量体とイオン性単量体の共重合比率を調節することで、水溶性重合体の分子量と官能基量のバランスをとり、凝集性能及び吸着性能に優れた水溶性重合体を得る方法が一般的には行われている。
【０００４】
また、更なる凝集性能の向上を目的として、水酸基含有単量体を共重合する方法についても提案されている。特開平４−５０２０９号公報では、アニオン性水溶性重合体についての提案がされており、その水溶性重合体はアミド基含有単量体、アニオン性単量体、水酸基含有単量体からなることを特徴としている。
また、特開平４−９６９１３号公報では、アミド基含有単量体、カチオン性単量体、及びエーテル型単量体／水酸基含有単量体からなるカチオン性水溶性重合体についての提案がされている。
【０００５】
【発明が解決しようとする課題】
しかしながら、特開平４−５０２０９号公報に記載されているアニオン性水溶性重合体では、得られた重合体を脱水乾燥して固体状重合体として用いる場合、脱水乾燥工程においてアクリル酸のカルボキシル基と水酸基とのエステル化反応が生じ、不溶解物を生成するために好ましくない。
また、特開平４−９６９１３号公報では、実施例においてアミド基含有単量体、カチオン性単量体、エーテル型単量体からなる水溶性重合体についての記載が大半であり、アミド基含有単量体、カチオン性単量体、水酸基含有単量体からなる水溶性重合体の実施例は１点のみであり、各単量体の共重合比率が凝集性能に与える影響について十分に検討されていない。さらに、得られた水溶性重合体の不溶解物の量や、脱水乾燥によって得られる固体状重合体の性能についての記載はなく、それらの点については十分に検討されていない。
このように、水溶性重合体の高分子量化による凝集性能向上と、水に対する不溶解物の生成抑制は相反する性能であり、それらの性能を兼ね備えた水溶性重合体が求められている。
【０００６】
【課題を解決するための手段】
即ち、本発明は、アミド基含有単量体１５〜６５質量％と、カチオン性単量体０〜８０質量％と、水酸基含有単量体５〜６０質量％とを重合して得られる、４質量％塩化ナトリウム水溶液中に０．１質量％添加したときの２５℃における粘度が３ｍＰａ・ｓ以上である水溶性重合体である。
【０００７】
【発明の実施の形態】
本発明の水溶性重合体は、アミド基含有単量体と、カチオン性単量体と、水酸基含有単量体とを所定の比率で、水溶液中にて共重合することにより得られる。
【０００８】
本発明に用いられるアミド基含有単量体は、アミド基を含有する単量体であれば特に限定されない。その中でも、下記一般式（Ｉ）で示される化合物を用いれば、凝集性能に優れることから好ましい。
【０００９】
【化３】
2004075784.tif 000002
（なお、式中のＲ１は水素原子又はメチル基であり、Ｒ２及びＲ３は水素原子又は炭素数１〜３のアルキル基であり、それらは互いに同一でも異なっていてもよい。）
【００１０】
一般式（Ｉ）で示される化合物の具体例としては、例えば　（メタ）アクリルアミド、Ｎ−メチル（メタ）アクリルアミド、Ｎ−イソプロピル（メタ）アクリルアミド、Ｎ，Ｎ−ジメチル（メタ）アクリルアミド等を挙げることができる。これらは単独で、又は２種以上を混合して用いられる。更に、これらの中でも、得られる水溶性重合体の水に対する溶解性、及び高分子量化の点からアクリルアミドの使用が特に好ましい。
【００１１】
本発明において、アミド基含有単量体の含有量はは１５〜６５質量％の範囲である。好ましくは下限値が２５質量％以上であり、上限値は５５質量％以下である。
アミド基含有単量体の含有量が１５質量％より少ない場合には、得られる水溶性重合体の分子量が十分に高くならない傾向にある。即ち４質量％塩化ナトリウム水溶液中に０．１質量％添加したときの２５℃における粘度が３ｍＰａ・ｓ以上にし難い傾向にある。一方、アミド基含有単量体の共重合比が６５質量％を越える場合、水溶性重合体の分子量が極端に高くなり、水溶性重合体に架橋を生じて不溶解な物質が生成する傾向にある。
【００１２】
本発明に用いられるカチオン性単量体は、カチオン性の単量体であれば特に限定されない。カチオン性単量体は任意成分であるが、これを用いると凝集性能が向上する傾向にあることから、必要に応じて適宜用いればよい。
本発明において、カチオン性単量体の中でも、下記一般式（ＩＩ）で示される化合物が特に好ましく、アミノ基含有単量体の酸による中和物及び／又は４級アンモニウム塩がより好ましい。
【００１３】
【化４】
2004075784.tif 000003
（なお、式中のＲ４は水素原子又はメチル基であり、Ｒ５及びＲ６は炭素数１〜４のアルキル基であり、それらは互いに同一でも異なっていてもよく、Ｒ７は水素原子又は炭素数１〜１８のアルキル基、ベンジル基であり、Ｘ−は陰イオンである。）
【００１４】
一般式（ＩＩ）で示される化合物の具体例としては、例えばジメチルアミノエチル（メタ）アクリレートの塩酸塩、硫酸塩、メチルクロライド４級化物、ジメチル硫酸４級化物、ベンジルクロライド４級化物、ベンジルによる４級化物のＢＦ４塩、ｐ−トルエンスルホン酸メチルエステルによる４級化物、オクチルブロマイド４級化物等のジメチルアミノエチル（メタ）アクリレート誘導体；ジエチルアミノエチル（メタ）アクリレートの塩酸塩、硫酸塩等のジエチルアミノエチル（メタ）アクリレート誘導体等が挙げられる。これらは単独で又は２種以上を混合して用いることができる。
更にこれらの中でも、水溶性重合体の水に対する溶解性、及びパルプ等に対する凝集性の観点から、ジメチルアミノエチル（メタ）アクリレートのメチルクロライド４級化物の使用が好ましい。
【００１５】
本発明において、カチオン性単量体の含有量は０〜８０質量％の範囲である。好ましくは下限値が５質量％以上であり、上限値は６５質量％以下である。カチオン性単量体の含有量が８０質量％を越える場合には、得られる水溶性重合体の分子量が十分には高くならない傾向にある。つまり、４質量％塩化ナトリウム水溶液中に０．１質量％添加したときの２５℃における粘度を３ｍＰａ・ｓ以上にし難い傾向にある。
【００１６】
水酸基含有単量体としては、水酸基を含有する単量体であれば特に限定されない。水酸基含有単量体の具体例としては、例えば２−ヒドロキシエチル（メタ）アクリレート、２−ヒドロキシプロピル（メタ）アクリレート等が挙げられる。これらは単独で、又は２種類以上を混合して用いられる。これらの中でも、水溶性重合体の水に対する溶解性、及びパルプ等に対する凝集性の点から、２−ヒドロキシエチルアクリレート、２−ヒドロキシエチルメタアクリレートの使用が好ましい。
【００１７】
本発明において、水酸基含有単量体の含有量は５〜６０質量％の範囲である。下限値は好ましくは１０質量％以上である。また上限値は好ましくは４０質量％以下である。水酸基含有単量体の含有量が５質量％より少ない場合、水酸基含有単量体を共重合させたことによる凝集性能が顕著に発現しない傾向にあり、水酸基含有単量体を共重合させていない場合との性能差は顕著とならない傾向にある。一方、含有量が６０質量％を越える場合、水酸基の導入により水素結合の増加により不溶解物が生成する傾向にある。
【００１８】
本発明の水溶性重合体は、上記単量体を共重合して得られる、４質量％塩化ナトリウム水溶液中に０．１質量％添加したときの２５℃における粘度（以下、塩粘度と称す）が３ｍＰａ・ｓ以上であることを特徴とする。
即ち、塩粘度が３ｍＰａ・ｓ未満である場合、水溶性重合体の分子量が低いために、凝集性能は十分には発現しない傾向にある。
【００１９】
このような水溶性重合体は水溶液重合により製造される。例えば、攪拌装置を有する密閉可能な容器内に所定比率の単量体を投入し、窒素の導入により系内の酸素濃度を低下させた状態で開始剤を投入する。その後、熱または活性エネルギー線の照射、及び／又は薬剤の添加により重合を開始させ、重合を完結させる。
重合開始剤としては、一般的なアゾ系開始剤、活性エネルギー線分解型開始剤、レドックス系開始剤等を使用することができる。
重合開始温度については開始剤の種類によって異なるため、特に限定されるものではない。また、重合濃度については特に限定するものではないが、後の脱水乾燥工程を考慮すれば、できるだけ高濃度で実施することが有効である。
【００２０】
本発明の水溶性重合体では、凝集性能および不溶解物量に影響を与えない範囲で、上述した単量体以外の単量体を共重合させることが可能である。同様に、連鎖移動剤、重合禁止剤、キレート剤等を添加することも可能である。
【００２１】
水溶液重合によって得られる水溶性重合体は、水溶液中に分散したまま用いてもよいし、水分から分離して固体状態として用いてもよい。
水溶性重合体は、水溶液中に分散したまま用いる場合には含水状態であるため、長期間の保存安定性が十分ではなく、また、多量の水も水溶性重合体と一緒に運搬することになるから、保存安定性及び運搬の作業性や低コストの観点からは、水分を含まない固体状とすることが好ましい。
水溶液重合によって得られる水溶性重合体を水分から分離し、脱水乾燥して水を含まない固体状とする工程は特に限定するものではなく、アセトン等の溶媒で脱水後に加熱乾燥する方法、含水状態の重合体を直接乾燥する方法等、公知の方法で行えばよい。その中でも、低コストの観点からは、含水状態の水溶性重合体を直接乾燥する方法が好ましい。
【００２２】
以上説明したように、本発明の水溶性重合体は、水に対する不溶解物の生成が少ないため、製紙用薬剤用途として使用した場合、不溶解物の混入による製品（紙）の品質の低下や、製紙工程上のトラブルを防ぐことができる。
また、本発明の水溶性重合体は、優れた凝集性能を有するため、汚泥凝集剤・脱水剤として好適に用いられる。
【００２３】
【実施例】
以下、本発明についての実施例及び比較例を示し、具体的な説明を行うが、これは本発明の内容を限定するものではない。
【００２４】
（実施例１）
１リットルの３つ口フラスコに、アクリルアミド５０％水溶液（ダイヤニトリックス（株）製）１２０．０ｇと、メタクリロイルオキシエチルトリメチルアンモニウムクロライド８０％水溶液（商品名：アクリエステルＤＭＣ、三菱レイヨン（株）製）２５．０ｇと、２−ヒドロキシエチルメタクリレート（商品名：アクリエステルＨＩＳＳ、三菱レイヨン（株）製）２０．０ｇとを投入し、重合濃度が１０質量％となるように純水８３５．０ｇで希釈して、窒素ガスで十分にバブリングを行った。窒素雰囲気中１００ｒｐｍで攪拌しながら５０℃まで昇温した後、２，２’−アゾビス（２−アミジノプロパン）二塩酸塩（商品名：Ｖ−５０、和光純薬工業（株）製）０．０５ｇを投入して、５０℃で１０時間（増粘を確認した後、攪拌を停止する）保持した。その後、残存モノマーおよび残存開始剤の処理のため８０℃まで昇温して２時間保持し、水溶性重合体を得た（乾燥前）。
次いで、水溶性重合体を所定量シャーレに入れ、送風乾燥機にて６０℃、１２時間で乾燥した（乾燥後）。
【００２５】
（実施例２〜８）
表１記載の組成比とする以外は、実施例１と同様の方法にて水溶性重合体（乾燥前、乾燥後）を得た。
【００２６】
（実施例９）
１リットルの３つ口フラスコに、アクリルアミド５０％水溶液（ダイヤニトリックス（株）製）１２０．０ｇと、アクリロイルオキシエチルトリメチルアンモニウムクロライド８０％水溶液（商品名：ＤＭＥ−Ｂ、大阪有機化学工業（株）製）１５０．０ｇと、２−ヒドロキシエチルアクリレート（大阪有機化学工業（株）製）２０．０ｇとを投入し、重合濃度が２０質量％となるように純水７１０．０ｇで希釈して、窒素ガスで十分にバブリングを行った。窒素雰囲気中１００ｒｐｍで攪拌しながら４５℃まで昇温した後、２，２’−アゾビス（２−アミジノプロパン）二塩酸塩（商品名：Ｖ−５０、和光純薬工業（株）製）０．０５ｇを投入して、１０時間（増粘を確認した後、攪拌を停止する）保持した。その後、残存モノマーおよび残存開始剤の処理のため８０℃まで昇温して２時間保持し、水溶性重合体を得た（乾燥前）。
次いで、水溶性重合体を所定量シャーレに入れ、送風乾燥機にて６０℃、１２時間で乾燥した（乾燥後）。
【００２７】
（実施例１０）
表１記載の組成比とする以外は、実施例９と同様の方法にて水溶性重合体（乾燥前、乾燥後）を得た。
【００２８】
（比較例１〜６）
表２記載の組成比とする以外は、実施例１と同様の方法にて水溶性重合体（乾燥前、乾燥後）を得た。
【００２９】
（比較例７）
表２記載の組成比とする以外は、実施例９と同様の方法にて水溶性重合体（乾燥前、乾燥後）を得た。
【００３０】
（比較例８）
２，２’−アゾビス（２−アミジノプロパン）二塩酸塩（商品名：Ｖ−５０、和光純薬工業（株）製）の投入量を１．０ｇに変更し、表２記載の組成比とする以外は、実施例１と同様の方法にて水溶性重合体（乾燥前、乾燥後）を得た。
【００３１】
なお、各実施例及び比較例で得られた重合体について、下記の通り評価を行い、それらの各評価結果は、表１、表２にそれぞれ示した。
（重合体含有水溶液の調製方法）
得られた重合体（乾燥前又は乾燥後）を所定量サンプル瓶に入れた後、純水を加えてスターラーで４時間攪拌し、重合体を０．１質量％含有する水溶液２００ｇを得た。
【００３２】
（塩粘度の測定）
前記重合体含有水溶液の調製方法と同様にして、重合体を０．５質量％含有する水溶液２００ｇを得た。この水溶液４０ｇを取り分け、ここに塩化ナトリウム８．０ｇと純水を加え、重合体０．１質量％含む４質量％塩化ナトリウム水溶液２００ｇを得た。
重合体０．１質量％を含む４質量％塩化ナトリウム水溶液を２５℃に保ち、Ｂ型回転粘度計のＢＬアダプターを用い、３０ｒｐｍの回転数で粘度を測定する。得られた指示値を粘度計の補正式に従い計算し、水溶性重合体（乾燥前又は乾燥後）の塩粘度［ｍＰａ・ｓ］とした。その結果を表１、表２に示した。
【００３３】
（重合体中に占める、水に対して不溶解である物質の含有量）
得られた水溶性重合体を０．１質量％含む水溶液１００．０ｇ中に塩化ナトリウム０．８ｇを加えて溶解した水溶液を１００ｍｅｓｈの篩（ナイロン製のシートを使用）に通し、篩上の残留物の重量を測定した。
水溶性重合体（乾燥前又は乾燥後）中に存在する水に対して不溶解である物質の含有量［質量％］は、以下の計算式に従って算出し、下記評価基準に従って評価した。その結果を表１、表２に示す。
【００３４】
【数１】
2004075784.tif 000004
○：３質量％未満
△：３質量％以上１０質量％未満
×：１０質量％以上
【００３５】
（凝集性能の測定）
得られた水溶性重合体（乾燥前又は乾燥後）の凝集性能を以下の方法に従って測定した。
沈澱管（０．５ｍｌ刻みに１００ｍｌまでの目盛りが記入されたもの）にパルプ（商品名：濾紙粉末ＡＤＶＡＮＴＥＣ　Ｄタイプ、東洋濾紙（株）製）１．０ｇ、純水９８．０ｇ、水溶性重合体の含有量が０．０１質量％である水溶液１．０ｇを入れ、２秒に１回の割合で２０回転倒させた後に静置し、沈澱物の最大容量（見かけ）及びそれに達するまでの時間、沈澱物の５分後の容量（見かけ）を測定した。沈澱物の容量は、沈澱管に記入された目盛りから読み取った。なお、水溶性重合体（乾燥前又は乾燥後）の凝集性能についての評価基準は以下の通りである。その結果を表１、表２に示す。
最大容量
○：１９ｍｌ以上
△：１６ｍｌ以上１９ｍｌ未満
×：１６ｍｌ未満
最大容量に達するまでの時間
○：４２ｓｅｃ未満
△：４２ｓｅｃ以上４９ｓｅｃ未満
×：４９ｓｅｃ以上
５分後の容量
○：１０ｍｌ以上
△：８．５ｍｌ以上１０ｍｌ未満
×：８．５ｍｌ未満
【００３６】
【表１】
2004075784.tif 000005
【表２】
2004075784.tif 000006
表中の略号は以下の通りである。
ＡＡｍ：アクリルアミド５０％水溶液（ダイヤニトリックス（株）製）
ＤＭＣ：メタクリロイルオキシエチルトリメチルアンモニウムクロライド８０％水溶液（商品名：アクリエステルＤＭＣ、三菱レイヨン（株）製）
ＤＭＥ：アクリロイルオキシエチルトリメチルアンモニウムクロライド８０％水溶液（商品名：ＤＭＥ−Ｂ、大阪有機化学工業（株）製）
ＨＥＭＡ：２−ヒドロキシエチルメタクリレート（商品名：アクリエステルＨＩＳＳ、三菱レイヨン（株）製）
ＨＥＡ：２−ヒドロキシエチルアクリレート（大阪有機化学工業（株）製）
【００３７】
表１および表２の結果から、実施例１〜１０で得られた水溶性重合体は、凝集性能に優れ、乾燥前および乾燥後における不溶解物の生成が少ないことが判明した。
また、実施例１〜１０において、水溶性重合体（乾燥前又は乾燥後）を０．１質量％で純水に溶解して水溶液１００．０ｇに塩化ナトリウム０．８ｇを加えて溶解したとき、１００ｍｅｓｈの篩を通過しない不溶解物量は、水溶液の質量に対して１０質量％未満であり、さらに好ましいものは不溶解物量が３質量％未満であった。不溶解物の存在は、凝集性能に代表される性能の発現に関与しない成分が水溶性重合体中に存在することを意味し、これは薬剤の使用量を増加させる要因となり経済的に好ましくない。また、製紙用薬剤用途では、不溶解物の製品への混入は紙の品質低下、製紙工程上のトラブルの原因となる。
従って、実施例１〜１０で得られた水溶性重合体は、製紙用薬剤用途として好適であることが判明した。なお、不溶解物は水溶性重合体の分子量を極端に高めた場合や、反応性を有する官能基の導入量を高めた場合に増加がみられる。脱水乾燥を行うことによって、不溶解物が増加する理由について明確ではないが、脱水乾燥することにより水溶性重合体の分子間の距離が近づき、分子同士の絡み合いや凝集構造が生じることが関与しているものと推測される。
また、本発明の水溶性重合体が特異的な凝集性能を発現する理由について明確ではないが、重合体中に導入された水酸基による水素結合の増加、吸着能力の増加が関与しているものと推測される。
【００３８】
【発明の効果】
本発明の水溶性重合体によれば、凝集性能に優れ、かつ不溶解物の生成が少ないので、製紙用薬剤、汚泥凝集剤・脱水剤等の用途での使用に非常に有用である。